(57)【要約】      （修正有）【課題】インクによる書き消しが行われる書き消し面を複数枚のホワイトボードで構成するときに、書き消し面の継ぎ目におけるインクの消去性を向上した、ホワイトボード組立体を提供する。【解決手段】インクによる書き消しが行われる書き消し面１１を有し、前記書き消し面を構成する複数枚のホワイトボード２０を有するホワイトボード組立体１０であって、各前記ホワイトボードは、前記書き消し面の一部である前面２１の側から背面２２の側に向けて、少なくともガラス板と光散乱層とをこの順で有し、複数枚の前記ホワイトボードの互いに対向する端面の間隔Ｓ１が１．０ｍｍ以下であり、前記書き消し面の継ぎ目を塞ぐエポキシ樹脂層５２をさらに有する。【選択図】図４
0003214615.tif 000002
【実用新案登録請求の範囲】
【請求項１】
インクによる書き消しが行われる書き消し面を有し、前記書き消し面を構成する複数枚のホワイトボードを有するホワイトボード組立体であって、
各前記ホワイトボードは、前記書き消し面の一部である前面の側から背面の側に向けて、少なくともガラス板と光散乱層とをこの順で有し、
複数枚の前記ホワイトボードの互いに対向する端面の間隔が１．０ｍｍ以下であり、
前記書き消し面の継ぎ目を塞ぐエポキシ樹脂層をさらに有する、ホワイトボード組立体。
【請求項２】
各前記ホワイトボードは、前記書き消し面の一部である前面に凹凸を有する、請求項１に記載のホワイトボード組立体。
【請求項３】
前記エポキシ樹脂層の前面を覆うシリコーン樹脂層を有する、請求項１または２に記載のホワイトボード組立体。
【請求項４】
複数枚の前記ガラス板の互いに対向する端面の衝突を抑制する緩衝シートを有し、
前記緩衝シートは、前記書き消し面の前記継ぎ目に、前記書き消し面から凹む凹部を形成し、
前記凹部に前記エポキシ樹脂層が設けられる、請求項１〜３のいずれか１項に記載のホワイトボード組立体。
【請求項５】
各前記ホワイトボードの背面に貼り付けられる発泡樹脂シートを有し、
複数枚の前記発泡樹脂シートの互いに対向する端面の間隔が１．０ｍｍ以下である、請求項１〜４のいずれか１項に記載のホワイトボード組立体。
【考案の詳細な説明】
【技術分野】
【０００１】
本考案は、ホワイトボード組立体に関する。
【背景技術】
【０００２】
インクによる書き消しが行われる書き消し面を有するホワイトボードが市販されている（例えば、特許文献１参照）。このホワイトボードは、書き消し面の前方から書き消し面に投影される映像を、書き消し面の前方のユーザに対し表示する反射型スクリーンを兼ねる。投影された映像に対し、インクによる書き込みが可能である。
【０００３】
特許文献１に記載のホワイトボードは、ガラス板と、光拡散性塗料または顔料を含む層とを有する。ガラス板は、表面に凹凸面を有し、凹凸面への文字や図形の書き込みとその書き込みの消去が可能とされている。光拡散性塗料または顔料を含む層は、ガラス板の背面に形成され、ガラス板の表面に入射した光を反射する。
【先行技術文献】
【特許文献】
【０００４】
【特許文献１】特開２００３−２３７２９５号公報
【考案の概要】
【考案が解決しようとする課題】
【０００５】
一枚のホワイトボードで書き消し面の大面積化を図ると、製造コストや輸送コスト、施工性が問題となるため、複数枚のホワイトボードで書き消し面を構成することが考えられる。複数枚のホワイトボードを個別に製造し、個別に輸送し、施工現場で組み立てることで上記の問題を解決できる。
【０００６】
ところで、複数枚のホワイトボードの継ぎ目に空隙が形成されていると、インクを消すときに生じる残りカスが継ぎ目に溜まってしまう。一方、空隙を充填する充填剤として、ガラス板同士の隙間を充填する充填剤として一般的なシリコーンシーラントを用いると、インクの色素が継ぎ目に使用しているシーラントへ沈着してしまう。
【０００７】
本考案は、上記課題に鑑みてなされたものであって、インクによる書き消しが行われる書き消し面を複数枚のホワイトボードで構成するときに、書き消し面の継ぎ目におけるインクの消去性を向上した、ホワイトボード組立体の提供を主な目的とする。
【課題を解決するための手段】
【０００８】
上記課題を解決するため、本考案の一態様によれば、
インクによる書き消しが行われる書き消し面を有し、前記書き消し面を構成する複数枚のホワイトボードを有するホワイトボード組立体であって、
各前記ホワイトボードは、前記書き消し面の一部である前面の側から背面の側に向けて、少なくともガラス板と光散乱層とをこの順で有し、
複数枚の前記ホワイトボードの互いに対向する端面の間隔が１．０ｍｍ以下であり、
前記書き消し面の継ぎ目を塞ぐエポキシ樹脂層をさらに有する、ホワイトボード組立体が提供される。
【考案の効果】
【０００９】
本考案の一態様によれば、インクによる書き消しが行われる書き消し面を複数枚のホワイトボードで構成するときに、書き消し面の継ぎ目におけるインクの消去性を向上した、ホワイトボード組立体が提供される。
【図面の簡単な説明】
【００１０】
【図１】一実施形態によるホワイトボード組立体を示す正面図である。
【図２】一実施形態によるホワイトボード組立体を示す上面図である。
【図３】一実施形態によるホワイトボードを示す断面図である。
【図４】一実施形態によるホワイトボード組立体の継ぎ目構造を示す図である。
【考案を実施するための形態】
【００１１】
以下、本考案を実施するための形態について図面を参照して説明する。各図面において、同一の又は対応する構成には、同一の又は対応する符号を付して説明を省略する。
【００１２】
＜ホワイトボード組立体＞
図１は、一実施形態によるホワイトボード組立体を示す正面図である。図２は、一実施形態によるホワイトボード組立体を示す上面図である。図２において、Ｐはプロジェクタ、Ｕはユーザを示す。各図面において、Ｘ方向は横方向、Ｙ方向は前後方向、Ｚ方向は縦方向である。Ｘ方向、Ｙ方向およびＺ方向は互いに垂直な方向であって、Ｘ方向およびＹ方向が水平方向、Ｚ方向が鉛直方向である。
【００１３】
ホワイトボード組立体１０は、インクによる書き消しが行われる書き消し面１１（図２参照）を有する。インクによる書き込みには、専用マーカなどの筆記具、プリンタヘッドなどが用いられる。その書き込みの消去には、字消具（イレーザー）、水、溶剤などが用いられる。インクは、例えば、色素と、色素を溶かす溶剤と、離型剤とを含む。溶剤としては、アルコールなどが用いられる。離型剤としては、オイルなどが用いられる。色素は、離型剤には溶けない。
【００１４】
ホワイトボード組立体１０は、不図示の枠で取り囲まれてもよい。その枠には吊り下げ具や脚が設けられてもよく、脚にはキャスターが取り付けられてもよい。ホワイトボード組立体１０は、例えば室内で使用される。尚、ホワイトボード組立体１０の使用場所は、特に限定されない。例えばホワイトボード組立体１０は、乗り物や建物の壁材などに適用されてもよい。
【００１５】
ホワイトボード組立体１０は、書き消し面１１の前方（図２中下側）から書き消し面１１に投影される映像を、書き消し面１１の前方のユーザＵに対し表示する反射型スクリーンを兼ねる。映像の投影には、プロジェクタＰなどが用いられる。投影された映像に対し、インクによる書き込みが可能である。
【００１６】
ホワイトボード組立体１０は、書き消し面１１を構成する複数枚のホワイトボード２０を有する。複数枚のホワイトボード２０は、図１では横方向に並べられるが、縦方向に並べられてもよく、横方向と縦方向の両方方向に並べられてもよい。ホワイトボード組立体１０を構成するホワイトボード２０の枚数は、２枚には限定されず、３枚以上でもよい。
【００１７】
＜ホワイトボード＞
図３は、一実施形態によるホワイトボードを示す断面図である。各ホワイトボード２０は、書き消し面１１の一部である前面２１と、前面２１に対向する背面２２とを有する。各ホワイトボード２０は、前面２１側から背面２２側に向けて、ガラス板３１、接着層３２、光散乱層３３、光反射層３４および保護層３５をこの順で有する。以下、ホワイトボード２０の各構成についてこの順で説明する。尚、ホワイトボード２０は、前面２１側から背面２２側に向けて、少なくともガラス板３１と光散乱層３３とを有すればよい。接着層３２、光反射層３４および保護層３５は、任意の構成であって、必須の構成ではない。
【００１８】
（ガラス板）
ガラス板３１は、例えばソーダライムガラス、アルミノシリケートガラス、無アルカリガラス、ホウケイ酸ガラスなどで形成される。また、ガラス板３１は、未強化ガラス、強化ガラスのいずれでもよい。未強化ガラスは、溶融ガラスを板状に成形し、徐冷したものであり、ガラス表面に圧縮応力層を形成する前のものである。未強化ガラスのガラス表面における最大圧縮応力は、５０ＭＰａ以下である。一方、強化ガラスは、ガラス表面に圧縮応力層を形成した後のものである。強化ガラスは、物理強化ガラス、化学強化ガラスのいずれでもよい。物理強化ガラスは、均一に加熱したガラス板を軟化点付近の温度から急冷し、ガラス表面とガラス内部との温度差によってガラス表面に圧縮応力を生じさせることで、ガラス表面を強化したものである。化学強化ガラスは、イオン交換法などによってガラス表面に圧縮応力を生じさせることで、ガラス表面を強化したものである。
【００１９】
ガラス板３１は、フロート法、フュージョン法などで成形される。ガラス板３１は、図３では平坦な平面板であるが、曲面板であってもよい。平面板を曲面板に曲げる曲げ成形としては、重力成形、またはプレス成形などが用いられる。曲げ成形では、均一に加熱したガラス板を軟化点付近の温度から急冷し、ガラス表面とガラス内部との温度差によってガラス表面に圧縮応力を生じさせることで、ガラス表面を物理強化してもよい。尚、化学強化ガラスは、曲げ成形の後、イオン交換法などによってガラス表面に圧縮応力を生じさせることで得られる。
【００２０】
ガラス板３１は、映像の光を透過する。ガラス板３１は、無色透明であるが、有色透明であってもよい。ガラス板３１のヘーズ（Haze）値は、５０％以下である。ガラス板３１のヘーズ値が５０％以下であれば、十分な透明度が得られる。尚、ガラス板３１のヘーズ値は、通常、１％以下である。
【００２１】
ヘーズ値は、日本工業規格（ＪＩＳ  Ｋ７１３６）に準拠して測定され、測定対象の試験板を板厚方向に透過する透過光のうち、前方散乱によって入射光から２．５°以上それた透過光の百分率として求められる。ヘーズ値の測定に用いる光源としては、日本工業規格（ＪＩＳ  Ｚ８７２０：２０１２）に記載のＤ６５光源を用いる。
【００２２】
ガラス板３１の板厚は、特に限定されないが、例えば０．１ｍｍ〜２０ｍｍである。また、ガラス板３１の板厚は０．３ｍｍ〜８ｍｍが好ましい。例えばホワイトボード組立体１０を壁面に設置する場合、ガラス板３１の板厚が０．１ｍｍより薄いとうねりが生じやすく、ガラス板３１の板厚が２０ｍｍより厚いとホワイトボード組立体１０の重量が重いため壁などの補強が必要になる場合がある。
【００２３】
ガラス板３１の前面は、凹凸を有する。この凹凸により、プロジェクタＰからの光を散乱でき、ホットスポットの発生を抑制できる。ホットスポットとは、反射型スクリーンに対し映像が投映されたときに反射型スクリーンの中心部などが明るく光って見える現象である。この現象は、反射型スクリーンの前面が入射光を正反射することで生じる。本実施形態によれば、ガラス板３１の前面の凹凸によって、プロジェクタＰからの光を散乱でき、ホットスポットの発生を抑制できる。
【００２４】
ガラス板３１の前面に凹凸を形成するガラス板の加工方法としては、一般的な加工方法が用いられ、例えばブラスト法などの機械的方法やウェットやドライなどのエッチング法が用いられる。エッチング法では、ガラス板３１のエッチング液として例えばフッ化水素とフッ化アンモニウムを混合した水溶液や、フッ化水素アンモニウム水溶液などが使用される。
【００２５】
（接着層）
接着層３２は、ガラス板３１と光散乱層３３との間に設けられ、ガラス板３１と光散乱層３３とを接着する。接着層３２は、光散乱層３３がシート状に形成されたうえで、ガラス板３１に貼り付けられる場合に用いられる。接着層３２としては、一般的なものが用いられる。
【００２６】
尚、光散乱層３３は、本実施形態ではシート状に形成されたうえでガラス板３１に貼り付けられるが、光散乱層３３の原料液をガラス板３１に塗布して形成されてもよい。後者の場合、接着層３２は不要である。
【００２７】
（光散乱層）
光散乱層３３は、ガラス板３１を透過した光を散乱する。これにより光散乱層３３が白色を呈するため、インクの書き込みや映像のコントラストが向上する。光散乱層３３は、屈折率が異なる複数の材料で形成される。光散乱層３３は、例えばマトリックス部と、マトリックス部中に散在する光散乱部とを含む。
【００２８】
マトリックス部は、無機材料、有機材料のいずれを含んでもよい。無機材料としては、二酸化ケイ素などが挙げられる。有機材料としては、ポリビニルアルコール樹脂、ポリビニルブチラール樹脂、エポキシ樹脂、アクリル樹脂、ポリエステル樹脂、ポリカーボネート樹脂、メラミン樹脂、ポリウレタン樹脂、ウレタンアクリレート樹脂、シリコーン樹脂などが挙げられる。有機材料は、熱硬化性樹脂、光硬化性樹脂、熱可塑性樹脂のいずれであってもよい。
【００２９】
光散乱部は、粒子、空洞のいずれを含んでもよく、両者を含んでもよい。粒子は、無機粒子、有機粒子のいずれでもよい。無機粒子の材料としては、二酸化ケイ素、酸化チタン、酸化アルミニウム、酸化ジルコニウム、酸化亜鉛、炭酸カルシウム、ホスフィン酸塩、ジホスフィン酸塩、硫酸バリウム、タルクおよびマイカなどが挙げられる。有機粒子の材料としては、ポリスチレン樹脂、アクリル樹脂、ポリウレタン樹脂などが挙げられる。また、粒子は多孔質粒子であってもよい。多孔質粒子の空孔の細孔直径は２ｎｍ〜５０ｎｍが好ましい。粒子の数平均粒径は１００ｎｍ〜１０μｍである。空洞は、延伸操作や発泡剤などによって形成される。光散乱部が空洞を含む場合、光散乱層３３は多孔質層である。
【００３０】
光散乱層３３は、マトリックス部や光散乱部に加えて、光吸収部をさらに含んでもよい。光吸収部は、カーボンブラックやチタンブラックなどの光吸収性粒子を含む。光散乱層３３に占める光吸収部の割合は、例えば０．０１体積％〜５体積％、好ましくは０．１体積％〜３体積％である。光吸収部は、映像のコントラストを向上する。
【００３１】
光散乱層３３の全光線透過率は、１５％〜４０％である。「全光線透過率」は、光散乱層３３の一の主表面（例えば前面）に対し入射角０゜で入射した入射光に対する、光散乱層３３の残りの一の主表面（例えば背面）に透過した全透過光の割合（百分率）を意味する。全光線透過率は、日本工業規格（ＪＩＳ  Ｋ７１３６）に準拠して測定され、測定対象の試験板を板厚方向に透過する透過光のうち、拡散光を含めた透過率として求められる。全光線透過率の測定に用いる光源としては、日本工業規格（ＪＩＳ  Ｚ８７２０：２０１２）に記載のＤ６５光源を用いる。
【００３２】
（光反射層）
ホワイトボード２０が反射型スクリーンを兼ねる場合、反射型スクリーンに投影された映像の輝度を向上するため、光反射層３４が設けられてよい。光反射層３４は、プロジェクタＰからの映像の光を前方に向けて反射する。光反射層３４は、光散乱層３３からの光を光散乱層３３に向けて反射する。
【００３３】
光反射層３４は、１層または多層で構成される。層の構成材料としては具体的には下記が挙げられる。光反射層３４は、（１）金属層、（２）樹脂と樹脂中に散在する光反射性粒子とを含む層、（３）誘電体多層膜のうちの少なくとも１つを含み、いずれか２つ以上を含んでもよい。組合わせは特に限定されない。光反射層３４に含まれる金属は、反射率や色の観点から、銀およびアルミニウムの少なくとも一方を含む単金属または合金であることが好ましい。
【００３４】
光反射層３４が、金属層を含む場合、金属層の形成方法としては、例えば金属箔や金属板を貼る方法、スパッタリングや真空蒸着法などの物理蒸着法、銀鏡反応やメッキを利用する方法などが挙げられる。
【００３５】
また、光反射層３４は、樹脂と、樹脂中に散在する光反射性粒子とを含んでもよい。この場合、光反射層３４は、例えば樹脂組成物と光反射性粒子とを混ぜた液体を光散乱層３３に塗布し、塗布した液体を固化させることで形成される。前記液体には溶媒が含まれていてもよい。あるいは、樹脂が熱可塑性樹脂である場合には、樹脂組成物と光反射性粒子とを混ぜた樹脂材料を押し出し成形等によりシート状にすることで形成される。光反射性粒子としては、例えば金属粒子が用いられる。金属としては銀およびアルミニウムの少なくとも一方を含む単金属又は合金である。光反射性粒子の形状は、球状、板状のいずれでもよいが、反射率の観点から好ましくは板状である。
【００３６】
また、光反射層３４は、誘電体多層膜を含んでもよい。誘電体多層膜は、屈折率が異なる複数の誘電体を積層する方法により形成できる。高屈折率の誘電体としては例えばＳｉ３Ｎ４、ＡｌＮ、ＮｂＮ、ＳｎＯ２、ＺｎＯ、ＳｎＺｎＯ、Ａｌ２Ｏ３、ＭｏＯ、ＮｂＯ、ＴiＯ２およびＺｒＯ２が挙げられる。高屈折率の誘電体より低屈折率の誘電体としては例えばＳｉＯ２、ＭｇＦ２、およびＡｌＦ３が挙げられる。
【００３７】
光反射層３４については、正反射率と拡散反射率と外部透過率と吸収率の和を１００％とする。正反射率と拡散反射率との和が全反射率である。正反射率や拡散反射率の測定サンプルには、ガラス基材（具体的には２ｍｍ厚のソーダライムガラス板）上に光反射層３４を形成したものを用いる。
【００３８】
光反射層３４の正反射率は、絶対反射率として測定する。光反射層３４の正反射率は、測定サンプルの光反射層３４におけるガラス基材側の表面に対しガラス基材側から入射角５°で波長５５０ｎｍの光を入射し、正反射の方向に反射した光を分光光度計で検出して測定値とする。分光光度計としては、市販のもの（例えば日立製作所社製、型式：Ｕ−４１００）が用いられる。
【００３９】
一方、光反射層３４の拡散反射率は、光反射層３４の全反射率から光反射層３４の正反射率を引いて算出する。光反射層３４の全反射率は、絶対反射率として測定する。光反射層３４の全反射率は、測定サンプルを積分球の内部に設置し、測定サンプルの光反射層３４におけるガラス基材側の表面に対しガラス基材側から入射角５°で波長５５０ｎｍの光を入射し、様々な方向に反射した光を積分球によって集めて分光光度計で検出して測定値とする。
【００４０】
光反射層３４の正反射率は、好ましくは４０％以上である。光反射層３４の正反射率が４０％以上であれば、映像のぼやけがほとんどない。光反射層の正反射率は、より好ましくは５０％以上である。
【００４１】
光反射層３４の拡散反射率は、好ましくは４０％未満である。光反射層３４の拡散反射率が４０％未満であれば、映像のぼやけが略ない。
【００４２】
光反射層３４の正反射率と拡散反射率の合計、つまり光反射層３４の全反射率は、３０〜１００％が好ましい。
【００４３】
光反射層３４の外部透過率は、好ましくは５０％未満である。光反射層３４の外部透過率が５０％未満であれば、映像の明るさが十分に得られる。
【００４４】
尚、光反射層３４は、金属層が好ましい。この場合、光反射層３４は、めっき、スパッタ、蒸着などによって光散乱層３３上に形成される。
【００４５】
光反射層３４は、図３では光散乱層３３に密着しているが、光散乱層３３に密着していなくてもよく、光散乱層３３との間に隙間を形成してもよい。
【００４６】
光反射層３４の前面は、凹凸をほとんど有しないことが好ましい。光反射層３４の前面の算術平均粗さＲａは、例えば５μｍ以下、好ましくは１μｍ以下である。
【００４７】
（保護層）
保護層３５は、ホワイトボード２０の背面２２に後述の発泡樹脂シート４０を貼り付けるまで、光反射層３４を保護するものである。尚、発泡樹脂シート４０が保護層３５を兼ねてもよい。
【００４８】
＜発泡樹脂シート＞
図２に示すように、発泡樹脂シート４０は、ホワイトボード２０の背面２２に接着剤４２などで貼り付けられる。接着剤４２としては、一般的な建築用シーリング材を使用することができ、例えば変成シリコーン系シーリング材、アクリル系粘着剤や合成ゴム系粘着剤等が挙げられる。なお、接着剤４２は、両面テープのようなシート状であってもよい。また、接着剤４２は、不燃性が高くなるように材料や塗布量を選定することが建築材料として好適である。
【００４９】
発泡樹脂シート４０は、ホワイトボード２０の背面２２に貼り付けられた状態で、ホワイトボード２０と共に施工現場まで輸送されてよい。つまり、ホワイトボード２０と発泡樹脂シート４０とで構成される積層体が施工現場まで輸送される。発泡樹脂シート４０の大きさはホワイトボード２０の大きさと同じであってよく、発泡樹脂シート４０はホワイトボード２０の背面２２の全体に貼り付けられてよい。
【００５０】
発泡樹脂シート４０は、施工現場において、石膏ボードやパーティクルボードなどの取付部材８０の前面に接着剤８２などで貼り付けられる。接着剤８２としては、接着剤４２と同様のものが用いられる。取付部材８０の前面に、発泡樹脂シート４０とホワイトボード２０とで構成される積層体が順番に貼り付けられる。複数の積層体が貼り付けられるため、取付部材８０の前面の面積は大きい。
【００５１】
発泡樹脂シート４０は、ホワイトボード２０と取付部材８０との間に配設され、取付部材８０の前面の凹凸を吸収して、ホワイトボード２０の破損を抑制する。発泡樹脂シート４０は、軽量かつ適度な柔軟性を有する難燃性発泡ポリエチレン樹脂、難燃性発泡ウレタン樹脂又は発泡ゴムであることが好ましい。これらの樹脂は難燃性なので、建築材料として不燃材の認定を得ることができる。
【００５２】
発泡樹脂シート４０の厚さは、例えば、２ｍｍ以上８ｍｍ以下である。発泡樹脂シート４０の樹脂の２５％圧縮応力は、例えば４００ｋＰａ以下である。発泡樹脂シート４０のショアＣ硬度は、例えば１０以上６０以下である。ショアＣ硬度とは、デュロメータ（アスカー社製アスカーゴム硬度計Ｃ型）の測定値を指す。
【００５３】
＜継ぎ目構造＞
図４は、一実施形態による複数のホワイトボードの継ぎ目構造を示す断面図である。複数枚のホワイトボード２０の互いに対向する端面の間隔Ｓ１は、１ｍｍ以下である。間隔Ｓ１が１ｍｍ以下であると、ホワイトボード組立体１０の書き消し面１１の継ぎ目が目立たない。その継ぎ目には、例えば、緩衝シート５１、エポキシ樹脂層５２、およびシリコーン樹脂層５３などが設けられる。
【００５４】
尚、ホワイトボード２０の背面の大きさと発泡樹脂シート４０の前面の大きさとは同一であってよく、ホワイトボード２０の端面と発泡樹脂シート４０の端面とは面一とされてよい。この場合、複数枚の発泡樹脂シート４０の互いに対向する端面の間隔Ｓ２は、１ｍｍ以下である。間隔Ｓ１および間隔Ｓ２は、緩衝シート５１を挿入する観点から、好ましくは０．１ｍｍ以上である。
【００５５】
（緩衝シート）
緩衝シート５１は、施工時のガラス板３１同士の衝突を抑制し、ガラス板３１の欠けを抑制する。ホワイトボード２０の継ぎ目が目立たないように、緩衝シート５１は白色を呈してよい。緩衝シート５１としては、一般的な養生シートなどが用いられる。
【００５６】
緩衝シート５１は、複数枚のホワイトボード２０の互いに対向する端面の少なくとも一方に接着して用いられる。また、緩衝シート５１は、複数枚の発泡樹脂シート４０の互いに対向する端面の少なくとも一方に接着して用いられる。
【００５７】
緩衝シート５１の前後方向寸法（Ｙ方向寸法）は、ホワイトボード２０および発泡樹脂シート４０で構成される積層体の前後方向寸法（Ｙ方向寸法）よりも小さい。緩衝シート５１は、書き消し面１１の継ぎ目に、書き消し面１１から凹む凹部１３を形成する。凹部１３の底面は、緩衝シート５１で構成される。
【００５８】
凹部１３は、継ぎ目の延在方向（図４ではＺ方向）に対し垂直な断面視で、書き消し面１１からの深さが深いほど細くなるテーパ溝であってよい。このテーパ溝は、例えばガラス板３１（図３参照）の面取面で構成される。凹部１３にはエポキシ樹脂層５２が充填される。
【００５９】
（エポキシ樹脂層）
エポキシ樹脂層５２は、書き消し面１１の継ぎ目を塞ぐものである。継ぎ目に空隙が形成されることを防止でき、インクを消すときに生じる残りカスが継ぎ目に溜まることを防止できる。また、エポキシ樹脂層５２は、ガラス板同士の隙間を充填する充填剤として一般的なシリコーンシーラントよりも高い硬度のエポキシ樹脂で形成されるため、インクの色素が継ぎ目に沈着することを防止でき、水などによってインクを除去しやすくなる。
【００６０】
エポキシ樹脂は、ショアＤ硬度が６０以上１００以下である。エポキシ樹脂は、加熱硬化型、室温硬化型のいずれでもよいが、作業性の観点から室温硬化型が好ましい。エポキシ樹脂は、顔料などの着色剤、紫外線吸収剤、シランカップリング剤などの添加剤を含んでもよい。
【００６１】
（シリコーン樹脂層）
シリコーン樹脂層５３は、エポキシ樹脂層５２の前面を覆う。例えば、シリコーン樹脂層５３は、例えばエポキシ樹脂層５２の前面全体を覆うように形成され、ホワイトボード２０の前面にはみ出すように形成される。シリコーン樹脂層５３は、エポキシ樹脂層５２よりもインクとの親和性が低い。そのため、シリコーン樹脂層５３の表面に形成されるインクによる書き込みを水を使用せずに字消具のみで簡単に消去できる。
【００６２】
シリコーン樹脂層５３は、インクとの親和性や耐久性の観点から、好ましくはシリコーン系硬化物を含む。シリコーン系硬化物は、例えば硬化性のシリコーンレジンおよび硬化性のシリコーンオリゴマーの少なくとも一方を縮合硬化させることで得られる。
【００６３】
一般的に、シリコーンレジンとシリコーンオリゴマーの違いは分子量であり、比較的低分子量のシリコーンレジンをシリコーンオリゴマーという。シリコーンオリゴマーは一般に２あるいは３量体から分子量１０００程度のものを指す。
【００６４】
含ケイ素結合単位を形成するモノマーは、（Ｒ´−）ａＳｉ（−Ｚ）４−ａで表される。ただし、ａは０〜３の整数、Ｒ´は水素原子または1価の有機基、Ｚは水酸基、塩素原子または他のケイ素原子に結合できる1価の官能基を表す。Ｚが加水分解性基である場合、その加水分解性基としては、アルコキシ基、アシルオキシ基、イソシアネート基等が挙げられる。
【００６５】
硬化性のシリコーンレジンおよび硬化性のシリコーンオリゴマーとしては、市販されている化合物を使用することができる。たとえば、硬化性のシリコーンレジンとしては、信越化学社製KR220L、KR220LP、KR242A、KR251、KR211、KR255、KR300、KR311、KR2621-1、東レダウコーニング社製SR2402、AY42-163、Z6018などが使用できる。硬化性のシリコーンオリゴマーとしては、信越化学社製KC89S、KR515、KR500、X40-9225、X40-9246、X40−9250、KR401N、X40-9227、KR510、KR9218、KR213、KR400、X40-2327、KR401などが使用できる。これらのうちの１品種が単独で用いられてもよいし、複数品種が組合わせて用いられてもよい。
【００６６】
シリコーン樹脂層５３は、インクによる書き込みの消去性を向上するため、シリコーン系硬化物に加えて、フッ素系化合物を含んでもよい。フッ素系化合物としては、ＣｎＦ２ｎ＋１基やＣｎＦ２ｎＯ基を含む化合物が好ましい。尚、ｎは１以上の自然数である。
【００６７】
シリコーン樹脂層５３は、コート液を塗布し、塗布したコート液を硬化させることで形成される。コート方法は、公知の手法を用いることができ、例えば、筆塗り、スポンジコート、スプレーコートなどの手法を用いることができる。コート液は、硬化性のシリコーンレジンおよび硬化性のシリコーンオリゴマーの少なくとも一方と、溶媒とを含む。コート液は、必要に応じて、硬化触媒、フッ素系化合物、レベリング剤、および顔料のうちの少なくとも１つをさらに含んでもよい。硬化の促進のため、加熱、および／または活性エネルギー線照射を行うことが好ましい。
【００６８】
シリコーン樹脂層５３の層厚は、０．０１μｍ以上２０μｍが好ましく、０．０５μｍ以上１０μｍ以下がより好ましい。シリコーン樹脂層５３の層厚が０．０１μｍ未満では耐久性が不十分である。シリコーン樹脂層５３は平均膜厚が０．１μｍとなるように形成することが好ましい。
【００６９】
尚、シリコーン樹脂層５３は、ホワイトボード２０の一部であってもよく、ガラス板３１の前面に形成されてもよい。さらに、ガラス板３１とシリコーン樹脂層５３との間に、ガラス板３１とシリコーン樹脂層５３との密着性を改善する下地層が形成されてもよい。
【実施例】
【００７０】
［実施例１］
先ず、縦３００ｍｍ、横３００ｍｍ、厚さ３ｍｍのホワイトボードを２枚用意した。各ホワイトボードは、図３に示すように、ガラス板、接着層、光散乱層、光反射層および保護層で構成した。ガラス板としては、縦３００ｍｍ、横３００ｍｍ、板厚２．８ｍｍのフロートガラス（旭硝子社製、ソーダライムガラス、未強化）を用いた。ガラス板の前面には、予めウエットエッチング処理によって凹凸を施した。光散乱層としては、厚さ３８μｍの白色ＰＥＴフィルムを用いた。光反射層としては、厚さ０．１μｍのアルミ蒸着層を用いた。白色ＰＥＴフィルムの背面にアルミ蒸着層を形成したうえで、白色ＰＥＴフィルムの前面とガラス板の背面とを向い合せて接着剤で貼り合わせた。その後、アルミ蒸着層の背面と保護層の前面とを向い合せて貼り合わせた。保護層としては、前面に接着剤を有するＰＥＴフィルム（東レ社製、厚さ５０μｍ）を用いた。
【００７１】
次に、ホワイトボードの背面と発泡樹脂シートの前面とを向い合せて、接着剤で貼り合わせた。発泡樹脂シートとしては、難燃性発泡ポリエチレンシート（２５％圧縮応力１２０ｋＰａ、ショアＣ硬度４１、厚さ３ｍｍ）を用いた。ホワイトボードの背面の大きさと発泡樹脂シートの前面の大きさとは同一とし、ホワイトボードの端面と発泡樹脂シートの端面とは面一とした。ホワイトボードと発泡樹脂シートとで構成される積層体は２つ作製した。各積層体のサイズは、縦３０ｃｍ、横３０ｃｍ、厚さ６ｍｍであった。
【００７２】
次に、２つの積層体を順番に厚さ１２．５ｍｍの石膏ボードの前面に貼り付けた。具体的には、先ず、一の積層体の背面と石膏ボードの前面とを向い合せてＰＯＳシールマルチ（セメダイン社製）で貼り合わせた。次に、残りの一の積層体の背面と石膏ボードの前面とを向い合せてＰＯＳシールマルチ（セメダイン社製）で貼り合わせた。２つの積層体は横方向に並べて固定し、２つの積層体の互いに対向する端面の間隔は０．５ｍｍとした。一方の端面には予め緩衝シートを設け、ガラス板同士の衝突を抑制した。緩衝シートとしては、Ｐカットテープ４１４０（寺岡製作所社製、厚さ０．１５ｍｍ）を用いた。ここで、緩衝シートの厚さは、２つの積層体で挟まれる前の自然状態で測定した。２枚のホワイトボードで書き消し面を構成し、その書き消し面の継ぎ目に凹部を形成し、凹部の底面を緩衝シートで構成した。
【００７３】
次に、書き消し面の継ぎ目に形成された凹部にエポキシ樹脂を充填して硬化させエポキシ樹脂層を形成した。エポキシ樹脂としては、コニシ社製のＥ２５０を使用した。
【００７４】
その後、エポキシ樹脂層の前面にシリコーン樹脂層を形成した。シリコーン樹脂層の材料としては、信越化学社製のＫＲ４００を用いた。シリコーン樹脂層の厚さは、１μｍであった。
【００７５】
このようにして、ホワイトボード組立体を作製した。ホワイトボード組立体の書き消し面をその前方８ｍから観察した結果、書き消し面の継ぎ目は目立たなかった。また、書き消し面の継ぎ目に専用マーカで引いた線を、水を用いることなく字消具を用いて色残り無く消すことができた。専用マーカとしては、赤色のホワイトボード用マーカー（コクヨ社製、ホワイトボード用マーカーＰＭ−Ｂ１０２ＮＤ）を用いた。字消具としては、ホワイトボード用イレーザー（コクヨ社製、ＲＡ−１２ＮＢ−ＤＭ）を用いた。
【００７６】
［実施例２］
実施例２では、エポキシ樹脂層の前面にシリコーン樹脂層を形成することなく、エポキシ樹脂層を露出させた以外、実施例１と同様にしてホワイトボード組立体を作製した。ホワイトボード組立体の書き消し面をその前方８ｍから観察した結果、書き消し面の継ぎ目は目立たなかった。また、書き消し面の継ぎ目に専用マーカで引いた線を、字消具のみで色残り無く消すことはできなかったが、水拭きで色残り無く消すことができた。
【００７７】
［実施例３］
実施例３では、２つの積層体の互いに対向する端面の両側に緩衝シートを設置し、２枚の緩衝シートを挟んだ状態で積層体を突き当てた。緩衝シートとしては、実施例１と同様のＰカットテープ４１４０を用い、端面の間隔は０．３ｍｍであった。それ以外は、実施例１と同様にしてホワイトボード組立体を作製した。ホワイトボード組立体の書き消し面をその前方８ｍから観察した結果、書き消し面の継ぎ目は目立たなかった。また、書き消し面の継ぎ目に専用マーカで引いた線を、字消具のみで色残り無く消すことができた。
【００７８】
［比較例１］
比較例１では、緩衝シート、エポキシ樹脂層およびシリコーン樹脂層を形成することなく、書き消し面の継ぎ目を空隙とした以外、実施例１と同様にしてホワイトボード組立体を作製した。ホワイトボード組立体の書き消し面をその前方８ｍから観察した結果、書き消し面の継ぎ目が視認されてしまった。継ぎ目が空隙であったため、継ぎ目とホワイトボードとの屈折率差が大き過ぎ、その結果、継ぎ目が視認された。また、ガラス板の前面に専用マーカで引いた線を字消具で消去した。ホワイトボード面のマーカは消去できたが、消し残りのガスがガラス板同士の継ぎ目に充填されてしまい色残りが発生した。
【００７９】
［比較例２］
比較例２では、緩衝シート、エポキシ樹脂層およびシリコーン樹脂層を形成することなく書き消し面の継ぎ目をシリコーンシーラントで充填し、且つ２つの積層体の互いに対向する端面の間隔を３ｍｍとした以外、実施例１と同様にしてホワイトボード組立体を作製した。ホワイトボード組立体の書き消し面をその前方８ｍから観察した結果、書き消し面の継ぎ目が視認されてしまった。継ぎ目の幅が広すぎたため、継ぎ目が視認された。また、ガラス板の前面に専用マーカで引いた線を水拭きで消そうとしたが、色素が継ぎ目に沈着したため、色残りが観察された。
【００８０】
＜変形、改良＞
以上、ホワイトボード組立体の実施形態などについて説明したが、本考案は上記実施形態などに限定されず、特許請求の範囲に記載された本考案の要旨の範囲内において、種々の変形、改良が可能である。
【００８１】
ホワイトボード組立体１０の書き消し面１１は、凹凸面であってもよく、凹凸面ではなく平坦面でもよい。書き消し面１１の凹凸は、ホットスポットを抑制するものであるので、映像を投影しない場合には不要である。書き消し面１１の凹凸は、ホワイトボード組立体１０が反射型スクリーンを兼ねる場合に設けられる。
【００８２】
書き消し面１１が凹凸面である場合に、ガラス板３１の前面が凹凸面ではなく平坦面であってもよい。ガラス板３１の平坦な前面に、凹凸層が形成されればよい。この凹凸層の形成方法としては、例えば型押し法、エッチング法、インプリント法、コート法などが単独または任意の組合せで用いられる。凹凸層の前面には凹凸が形成され、その凹凸が形成された前面にシリコーン樹脂層などが形成されてもよい。また、シリコーン樹脂層と凹凸層との間に、シリコーン樹脂層と凹凸層との密着性を改善する下地層が形成されてもよい。
【００８３】
ホワイトボード組立体１０は、磁性層をさらに有してもよい。磁性層は、鉄などの軟磁性材料、永久磁石などの硬磁性材料のいずれを含んでもよい。磁石の吸着力を利用して、ホワイトボード組立体１０に紙などを留めたり、壁にホワイトボード組立体１０を取り付けたりすることができる。
【００８４】
ホワイトボード組立体１０は、光散乱層３３の前側のみにガラス板３１を有してもよく、後側にもガラス板を有してもよい。つまり、２枚のガラス板の間に光散乱層３３などが設けられてもよい。２枚のガラス板および光散乱層３３などで合わせガラスが構成される。光散乱層３３の他に、光反射層３４が２枚のガラス板の間に設けられてもよい。
【００８５】
光反射層３４は、正反射よりも拡散反射が支配的なものでもよい。そのような光反射層３４としては、球状の反射性粒子が分散した層、反射性の凹凸構造を有する層が挙げられる。反射性の凹凸構造を有する層は、例えば凹凸面に沿って金属の反射膜を施すことで得られる。反射性の凹凸構造は、ランダムな凹凸構造、規則的な凹凸構造であってよく、ホログラム等でもよい。
【符号の説明】
【００８６】
１０  ホワイトボード組立体
１１  書き消し面
１３  凹部
２０  ホワイトボード
２１  前面
２２  背面
３１  ガラス板
３２  接着層
３３  光散乱層
３４  光反射層
３５  保護層
４０  発泡樹脂シート
５１  緩衝シート
５２  エポキシ樹脂層
５３  シリコーン樹脂層
８０  取付部材
【図１】
0003214615.tif 000003
【図２】
0003214615.tif 000004
【図３】
0003214615.tif 000005
【図４】
0003214615.tif 000006